СЫРЬЕВАЯ СМЕСЬ ДЛЯ ИЗГОТОВЛЕНИЯ БЕТОНА
RAW MIXTURE FOR PRODUCTION OF CONCRETE

Изобретение относится к промышленности строительных материалов, в частности к производству бетонов, используемых в малоэтажном строительстве.
Известна сырьевая смесь для изготовления бетона, содержащая, мас.%: портландцемент 35,0-39,0; мелкий заполнитель 35,0-39,0; смола воздухововлекающая экстракционно-канифольная 0,11-0,17; карбоксиметилцеллюлоза 0,05-0,07; пластифицирующая добавка (суперпластификатор С-3) 0,4-1,4; вода - остальное [1].
Задача изобретения состоит в безопасной утилизации отработавших калькуляторов.
Технический результат достигается тем, что сырьевая смесь для изготовления бетона, содержащая портландцемент, мелкий заполнитель, пластифицирующую добавку, воду, дополнительно содержит измельченные и просеянные через сетку №5 отработавшие калькуляторы с предварительно извлеченными из них элементами питания при следующем соотношении компонентов, мас.%: портландцемент 18-28; мелкий заполнитель 29,9-38,5; пластифицирующая добавка 0,1-1,5; вода 12-26; измельченные и просеянные через сетку №5 отработавшие калькуляторы с предварительно извлеченными из них элементами питания 16-30.
Составы сырьевой смеси приведены в таблице.
Портландцемент смешивают с мелким (проходящим через сетку №5) заполнителем, измельченными и просеянными через сетку №5 отработавшими калькуляторами с предварительно извлеченными из них элементами питания, добавляют воду и пластифицирующую добавку. Полученной смесью заполняю г металлические формы, выдерживают ее в формах 12-24 ч при температуре 20-25°С, затем изделия (стеновые блоки) извлекают из форм.
Компоненты
Содержание, мас.%:
состав №1
состав №2
состав №3
Портландцемент (М500)
18
23
28
Мелкий заполнитель:
- кварцевый песок
38,5
- зола-унос ТЭС
-
34,7
-
- гранитные отсевы
-
-
29,9
Пластифицирующаядобавка:
- суперпластификатор С-3
1,5
-
-
- модифицированныйлигносульфонат ЛТМ
-
0,3
-
- сульфитно-дрожжеваябражка
-
-
0,1
Вода
12
19
26
Измельченные просеянные через сетку №10отработавшие калькуляторыс предварительноизвлеченными из нихэлементами питания- с корпусами из полистирола- с алюминиевымикорпусами
30
3
-
20
16
Прочность при сжатии бетона(в возрасте 28 сут), MПа
~7
~15
~15
Источник информации
1. RU №2237041, 2004.